"試料中のNH2Cl、NHCl2、NCl3、全塩素、NOx式中、x=1または2、O3およびX2式中、X=Cl、Br、またはIから選択されるガス状化合物またはガス状化合物の混合物の多機能検出器であって、UV領域で吸収するが可視領域では吸収しないゾル-ゲル材料のブロックに組み込まれている、ヨウ化物と、デンプン、アミロース、アミロペクチン、キシログルカン、キシラン、キトサン、グリコーゲン、ポリビニルアルコールもしくはポリビニルアルコール化合物、セルロースもしくはセルロース化合物、α-シクロデキストリン、テオブロミン、ならびにポリプロピレンオキシドおよびポリエチレンオキシドのブロックポリマーから選択される反応性化合物と、を含む第1のセンサーを備える検出器。第1のセンサーのゾル-ゲル材料のブロックにおいて、ヨウ化物がブロックの0.0054重量から0.55重量であることを特徴とする、請求項1に記載の多機能検出器。第1のセンサーのゾル-ゲル材料のブロックにおいて、反応性化合物がブロックの0.05重量から0.25重量であることを特徴とする、請求項1または2に記載の多機能検出器。スルファミン酸を含浸させた中性シリカートマトリックスを含むフィルター、ガス混合物の第1の一部分を第1のセンサーと直接接触させる手段、ガス混合物の第2の一部分を、フィルターに通した後に第1のセンサーと接触させる手段をさらに含むことを特徴とする、液状またはガス状試料に含まれるNH2Cl、NHCl2、NCl3、全塩素、NOx式中、x=1または2、O3およびX2式中、X=Cl、Br、またはIから選択されるガス状化合物またはガス状化合物の混合物に適した、請求項1から3のいずれか一項に記載の多機能検出器。UV領域で吸収するが可視領域では吸収しないゾル-ゲルマトリックスに組み込まれている、フェノールを含む第2のタイプのセンサーをさらに含むことを特徴とする、液状またはガス状試料に含まれるNH2Cl、NHCl2、NCl3、全塩素、NOx式中、x=1または2、O3およびX2式中、X=Cl、Br、またはIから選択されるガス状化合物またはガス状化合物の混合物に適した、請求項1から4のいずれか一項に記載の多機能検出器。第2のセンサーのゾル-ゲル材料のブロックにおいて、フェノールがブロックの10重量から25重量であることを特徴とする、請求項5に記載の多機能検出器。第2のセンサーのゾル-ゲル材料のブロックにおいて、ニトロプルシドナトリウムが、ブロックの0.01重量から0.25重量であることを特徴とする、請求項5または6に記載の多機能検出器。第2のセンサーのゾル-ゲル材料のブロックが、ブロックの1重量から17重量である水酸化ナトリウムを含むことを特徴とする、請求項5から7のいずれか一項に記載の多機能検出器。中性シリカートマトリックスを含むフィルターにおいて、スルファミン酸が、中性シリカートマトリックスのシリカートとスルファミン酸の構成要素の全体の5重量から15重量であることを特徴とする、請求項4から8のいずれか一項に記載の多機能検出器。請求項1に記載の液状またはガス状試料に含まれるガス状化合物またはガス状化合物の混合物を検出するプロセスであって、請求項1から4のいずれか一項に記載の多機能検出器を試料に曝露し、第1のセンサーを構成するゾル-ゲル材料のブロックの任意の変色が観察されることを特徴とするプロセス。液状またはガス状試料に含まれる請求項5に記載のガス状化合物またはガス状化合物の混合物を検出するプロセスであって、請求項5に記載の多機能検出器をガス混合物の流れまたは液体に曝露し、第1のセンサーまたは第2のセンサーを構成するゾル-ゲル材料のブロックの任意の変色が観察され、任意に、ガス状化合物の検出が実施されることを特徴とするプロセス。ガス混合物もしくは液状試料に含まれている請求項1に記載のガス状化合物の捕捉またはその検出における、請求項1から9のいずれか一項に記載の多機能検出器の使用。ガス混合物もしくは液状試料に含まれている請求項5に記載のガス状化合物の捕捉またはその検出における、請求項5から9のいずれか一項に記載の多機能検出器の使用。請求項1から9のいずれか一項に記載の多機能検出器をセンサーとして使用して、ガス混合物もしくは液状試料に含まれる請求項1に記載のガス状化合物を捕捉する、または請求項5から9のいずれか一項に記載の多機能検出器をセンサーとして使用して、ガス混合物もしくは液状試料に含まれている請求項5に記載のガス状化合物を捕捉するプロセスであって、ガス混合物もしくは液状試料を多機能検出器と接触させる、またはこのような流れをこの多機能検出器中に循環させるプロセス。請求項1から9のいずれか一項に記載の多機能検出器をセンサーとして使用して、ガス混合物または液状試料に含まれているガス状化合物を捕捉または検出するシステム。したがって、オゾンを連続的に測定するための高感度で、迅速で、かつ安価な装置、さもなければ視覚による検出を可能にするのに十分なほど高感度の比色法を有することができることも重要と思われる。したがって、上記の化合物のすべてまたは一部を連続的に測定するための高感度で、迅速で、かつ安価なデバイス、さもなければ視覚によるその検出にとって十分高感度の比色法を有することは特に望ましいことになる。Garcia,J.らは、ppbレベルでの塩素および三塩化窒素の検出のための化学センサーChemicalsensorsforthedetectionofchlorineandnitrogentrichlorideatppblevel、センサーデバイステクロノジーズアンドアプリケーションズの第一回国際会議プロシーディングスProceedings-1stInternationalConferenceOnSensorDeviceTechnologiesAndApplications、センサーデバイス2010-プロシーディングスSensordevices2010-Proceedings、IEEEコンピューターソサイエティUIEEECOMPUTERSOCIETYU、2010年7月に、臭素化界面活性剤化合物である臭化デカメトニウムをドープしたナノ多孔性およびナノ構造のシリカート薄膜を使用する有毒ガスを検出するプロセスを記載している。しかし、三臭化物とポリマーアミロース、ポリビニルアルコールなどは、可視領域で吸収する安定な複合体を形成しない。さらに、C.J.Brinker、Y.Lu、A.Sellinger、H.Fan著蒸発誘起自己組織化:容易に形成されたナノ構造Evaporation-inducedself-assembly:nanostructuresmade-easy、アドバンストマテリアルAdv.Mat.、第11巻7号、1999年、p.579-585またはM.F.Cardinal、M.Lovino、D.L.Bernik著シリカ鋳型としてCTABおよびtweenにより誘導される多孔性の比較研究ComparativestudyoftheporosityinducedCTABandtweenassilicatemplates、マテリアルズサイエンスアンドエンジニアリングMat.Sci.Eng.、C27巻、2007年、p.75-79によって説明されているように、界面活性剤が、細孔中でBr-イオンのクラウンを構築するのに使用される。長い研究の後、本出願人らは、申し分ないデバイスを開発した。こういう理由で、本出願の一目的は、新しいタイプのセンサーを使用した、ガス状化合物またはガス状化合物の混合物の多機能検出器である。ガス状化合物またはガス状化合物の混合物は、ガスの形態、または溶液状態、特に水溶液であってよい。新しいタイプのセンサーは、2つの必須の構成要素を含む:-ヨウ化物、および-デンプン、アミロース、アミロペクチン、キシログルカン、キシラン、キトサン、グリコーゲン、ポリビニルアルコールもしくはポリビニルアルコール化合物、セルロースもしくはセルロース化合物、α-シクロデキストリン、テオブロミン、ならびにポリプロピレンオキシドおよびポリエチレンオキシドのブロックポリマーから選択される反応性化合物。本発明において、これらの化合物が、I3-およびI2で有色複合体を捕捉および形成するのに使用される。上記の化合物は、好ましくはデンプン、アミロース、アミロペクチン、キシログルカン、キシラン、キトサン、グリコーゲン、ポリビニルアルコールもしくはポリビニルアルコール化合物、セルロースもしくはセルロース化合物、α-シクロデキストリン、テオブロミンから選択される。ポリビニルアルコール化合物は、ポリ酢酸ビニルなどのエステル、またはポリビニルピロリドンなどの他のタイプの誘導体である。セルロース化合物は、例えばカルボキシメチルセルロースなどのセルロースエーテルおよびセルロースより水に可溶なセルロースエステルである。ポリエチレンオキシドとポリプロピレンオキシドのブロックポリマーは、特にSBA-15メソ多孔質シリカの合成で使用される、Pluronic登録商標P123の名称で販売されているトリブロックポリマーである。本発明によれば、センサーは二機能を有する。試験対象の試料がガス状であるとき、調査対象の天然ガス混合物のある一部分は、ヨウ化物と、デンプン、アミロース、アミロペクチン、キシログルカン、キシラン、キトサン、グリコーゲン、ポリビニルアルコールもしくはポリビニルアルコール化合物、セルロースもしくはセルロース化合物、α-シクロデキストリン、テオブロミン、ならびにプロピレンオキシドおよびポリエチレンオキシドブロックポリマーから選択される反応性化合物とを含むセンサーと直接接触してもよく、調査対象のガス混合物の別の一部分は、このようなセンサーと接触してもよいが、それはスルファミン酸を含浸させた中性シリカートマトリックスを含むフィルターを用いて処理した後である。試験対象の試料が液状であるとき、液状試料をこのようなセンサーと接触させる。中性という用語は、マトリックスがプローブ分子を含まないということを意味する。こういう理由で、本出願の一目的は、試料中のNH2Cl、NHCl2、NCl3、全塩素、NOx式中、x=1または2、O3、およびX2式中、X=Cl、BrまたはIから選択されるガス状化合物またはガス状化合物の混合物の多機能検出器であって、UV領域で吸収するが可視領域では吸収しないゾル-ゲル材料のブロックに組み込まれている、ヨウ化物と、デンプン、アミロース、アミロペクチン、キシログルカン、キシラン、キトサン、グリコーゲン、ポリビニルアルコールもしくはポリビニルアルコール化合物、セルロースもしくはセルロース化合物、α-シクロデキストリン、テオブロミン、ならびにポリプロピレンオキシドおよびポリエチレンオキシドのブロックポリマーから選択される反応性化合物と、を含む第1のセンサーを備えた多機能検出器である。上記のポリマーと三ヨウ化物は、可視領域で吸収する安定な複合体を形成する。列挙されたポリマーは界面活性剤ではなく、また界面活性剤として使用されないことに留意されたい。それらの役割は、三ヨウ化物の複合体を形成することである。全塩素は、結合塩素NH2ClNHCl2NCl3および遊離塩素Cl2またはClOHまたはClO-の和に相当する。以下において、ガス状化合物という表現は、文脈上からそうでないことが示されていない限り、ガス状化合物の混合物にも適用されることにする。本発明を実施するのに好ましい条件下で、上記の多機能検出器は、ガス状の試料中のNH2Cl、NHCl2、NCl3、全塩素、NOx式中、x=1または2、O3、およびX2式中、X=Cl、Br、またはIから選択されるガス状化合物またはガス状化合物の混合物に適しており、下記をさらに備える:-スルファミン酸を含浸させた中性シリカートマトリックスを含むフィルター、-ガス混合物の第1の一部分を第1のセンサーと直接接触させる手段、-ガス混合物の第2の一部分を、フィルターに通した後に第1のセンサーと接触させる手段。本発明を実施するのに好ましい他の条件下で、上記の多機能検出器は、ガス状の試料中のNH2Cl、NHCl2、NCl3、全塩素、NOx式中、x=1または2、O3、およびX2式中、X=Cl、Br、またはIから選択されるガス状化合物またはガス状化合物の混合物に適しており、UV領域で吸収するが可視領域では吸収しないゾル-ゲルマトリックスに組み込まれているフェノールを含む第2のタイプのセンサーも備える。この第2のセンサーはNH2Clのみを検出するのに使用される。こういう理由で、本出願の別の目的は、ガス状の試料中のNH2Cl、NHCl2、NCl3、全塩素、NOx式中、x=1または2、O3、およびX2式中、X=Cl、BrまたはIから選択されるガス状化合物またはガス状化合物の混合物の多機能検出器であって、下記を備える:-UV領域で吸収するが可視領域では吸収しないゾル-ゲル材料のブロックに組み込まれている、ヨウ化物と、デンプン、アミロース、アミロペクチン、キシログルカン、キシラン、キトサン、グリコーゲン、ポリビニルアルコールもしくはポリビニルアルコール化合物、セルロースもしくはセルロース化合物、α-シクロデキストリン、テオブロミン、ならびにポリプロピレンオキシドブロックポリマーおよびポリエチレンオキシドブロックポリマーから選択される反応性化合物とを含む第1のセンサー、ならびに-UV領域で吸収するが可視領域では吸収しないゾル-ゲル材料のブロックに組み込まれている、フェノールとニトロフェリシアン化ナトリウムsodiumnitroprussiateとを含む第2のセンサー、-スルファミン酸を含浸させた中性シリカートマトリックスを含むフィルター、-ガス混合物の第1の一部分を第1のセンサーと直接接触させる手段、-ガス混合物の第2の一部分を、フィルターに通した後に第1のセンサーと接触させる手段、-ガス混合物の第3の一部分を第2のセンサーと直接接触させる手段。本出願および以下において、マトリックスという用語は、反応物質単数または複数、および特にプローブ分子をドープしたゾル-ゲル材料を表す。所望のガス状化合物という表現は、試験された試料、例えばガス混合物中の所望のガス状化合物単数または複数を表す。ゾル-ゲル材料のブロックに組み込まれている第1のセンサーまたは第2のセンサーの化合物は、総じてプローブ分子と呼ぶことにする。念のため、ゾル-ゲル材料は、前駆体として、式MORnのアルコキシド式中、Mは金属、特にケイ素であり、Rはアルキル基であるを使用し、それらを加水分解するゾル-ゲルプロセスによって得られる材料である。水の存在下でアルコキシOR基の加水分解が起こり、通常1ナノメートル未満のサイズの小粒子が形成される。これらの粒子は凝集し、沈殿することなく懸濁状態のままであるクラスターを形成し、ゾルを形成する。クラスターの増加によって、媒体の粘度が増加し、ゲル化する。ゾル-ゲル材料は、形成されたポリマー網目から溶媒を排除してゲルを乾燥させることによって得られる。プローブ分子は、UV領域で吸収するが可視領域では吸収しないゾル-ゲル材料のブロックに組み込まれている。プローブ分子の1つは、ヨウ化物であり、ヨウ化ナトリウム、ヨウ化カリウム、さもなければヨウ化アンモニウムであってよい。第2のプローブ分子は、好ましくはアミロースであり、好ましくは40~3000グルコース単位、特に250~350グルコース単位、具体的には300グルコース単位を含むものである。ポリプロピレンオキシドとポリエチレンオキシドのブロックポリマーは、例えば、数平均分子量が好ましくは1500~4000、特に2800のPluronic登録商標P123である。ポリビニルアルコール化合物は、例えば、分子量が好ましくは60000~200000、特に80000のポリ酢酸ビニル、または分子量が好ましくは8000~40000、特に15000のポリビニルピロリドンである。ポリビニルアルコールは、分子量が好ましくは60000より高く、特に125000である。好ましい反応性化合物は、上記のように選択されることが有利である。NH2Cl、NHCl2、NCl3、全塩素、NOx式中、x=1または2、O3、およびX2式中、X=Cl、Br、またはIのガス状化合物またはガス状化合物の混合物の1つまたは複数が、ガス混合物中に存在してよい。これらは、特に、先に記載されたものや具体的には半導体工業などの、様々な産業または活動の生産または研究部門において遭遇するようなガス中に特に存在し得る。したがって、大気中において、NCl3、NHCl2、NH2Cl、およびときには小量のCl2が認められる。pH6.5~7.5の水泳プールの水中には、ClO-、NCl3、NHCl2、NH2ClおよびClOHが認められる。第1のセンサーのゾル-ゲル材料のブロックにおいては、ヨウ化物が、ブロックの0.0054重量~0.55重量、好ましくは0.01重量~0.11重量、特に約0.055重量であることが有利である。他のプローブ分子は、ブロックの0.05重量~0.25重量、好ましくは0.1重量~0.2重量、特に約0.17重量であることが有利である。ブロックの残部は、実質的90を超える、特に95を超える、特に99を超えるまたは完全にゾル-ゲル材料からなる。第2のセンサーのゾル-ゲル材料のブロックにおいては、フェノールが、ブロックの10重量~25重量、好ましくは11重量~18重量、特に約14重量であることが有利である。ニトロプルシドナトリウムは、ブロックの0.01重量~0.25重量、好ましくは0.03重量~0.11重量、特に約0.06重量であることが有利である。最後に、水酸化ナトリウムは、ブロックの1重量~17重量、好ましくは3重量~12重量、特に約6重量であることが有利である。ブロックの残部は、実質的90を超える、特に95を超える、特に99を超えるまたは完全にゾル-ゲル材料からなる。中性シリカートマトリックスを含むフィルターにおいては、スルファミン酸が、マトリックスブロック、すなわち中性シリカートマトリックスのシリカートとスルファミン酸の構成要素の全重量の5重量~15重量、好ましくは8重量~12重量、特に約10重量であることが有利である。本発明を実施するのに好ましい条件下で、センサーは、最初は透明である。第1のセンサーを以下の通り調製することができる:-デンプン、アミロース、アミロペクチン、キシログルカン、キシラン、キトサン、グリコーゲン、ポリビニルアルコールもしくはポリビニルアルコール化合物、セルロースもしくはセルロース化合物、α-シクロデキストリン、テオブロミン、ならびにポリプロピレンオキシドおよびポリエチレンオキシドのブロックポリマーから選択される反応性化合物を水性溶液に溶解する、-混合物を例えば超音波浴で均質化し、次いで沸騰させ、その後に周囲温度に冷却する、-式MORnのアルコキシド式中、Mは金属、特にケイ素であり、Rはアルキル基である、例えばテトラメトキシシランを添加し、次いでヨウ化ナトリウムを固体の形態で添加する、-ゾルを暗所において周囲温度で10~20分間、特に約12分間撹拌する、-ゾルを、型に注ぎ込むために引き出し、24時間密閉し、次いでキャップを多孔質フィルムと取り替える、-次いで、所望のプローブ分子を含むゾル-ゲル材料のブロックを得るために暗所で維持する。第2のセンサーを、例えば以下の通り調製することができる:-フェノール、ニトロプルシドナトリウム、および水酸化ナトリウムをミリポア水とメタノールとの混合物に溶解する、-溶液を撹拌し、次いでマイナス-18°Cに冷却したエタノール浴に浸漬する、-式MORnのアルコキシド式中、Mは金属、特にケイ素であり、Rはアルキル基である、例えばテトラメトキシシランを添加する、-溶液を、撹拌しながら-18°Cに1分間維持する;前駆体の最終混合物のモル比は、テトラメトキシシラン/メタノール/水:1/2/6である、-ゾルを、型に注ぎ込むために引き出し、密閉する、-次いで、所望のプローブ分子を含むゾル-ゲル材料のブロックを得るために暗所で20日間維持する。本発明の多機能検出器は、ガス状試料向けかそれとも液状試料向けかに応じて複数の形態をとることができる。ガス状試料向けのとき、区画化された支持体の形態をとることがあり、第1の区画は第1のセンサーを備え、別の区画は第2のセンサーを備える。特に、区画化された支持体の形態をとることがあり、第1の区画は第1のセンサーを備え、別の区画は第2のセンサーを備え、第1の区画は、好ましくは、流れを2つに分けるためにそれ自体区画化され、流れの一部分は、第1のセンサーに到達する前に上記のフィルターを通過する。液状試料向けのとき、マルチウェルプレートに配置された一定の厚さの円盤の形態をとることがある。特に、例えば液状試料に浸すことになるプラスチック細片に固定された薄層の形態をとることがある。薄層は、プローブ分子を含浸させたセルロース支持体、例えば濾紙を含んでもよい。本発明の目的である多機能検出器は、非常に有利な特性および品質を有する。特に、調査されるガス混合物中に含まれている所望のガス状化合物と接触して、第1のセンサー、第2のセンサー、または様々なセンサーの変色が起こり、あるいは調査される液状試料中に含まれている所望のガス状化合物と接触して、第1のセンサーもしくは第2のセンサーまたは両方のセンサーの変色が起こる。第1のセンサーにおいて反応性化合物と所望のガス状化合物NCl3、全塩素、NOx式中、x=1または2、さもなくばO3、X2式中、X=Cl、Br、またはIとの間で起こる反応によって、生成物の形成が生じ、その吸収特性は、初めの反応性化合物の吸収特性と異なる。反応物質は、有機-無機ハイブリッド化合物を与えるためにポリマーゾル-ゲルマトリックスに挿入され、UV領域で吸収するが可視領域では吸収しない。様々な反応性化合物と所望のガス状化合物との反応生成物は、可視領域で吸収する。光学的検出は迅速であり、insituで単一ステップで実施することができる。呈色を検出するために、発光ダイオードなど可視領域で使用することができる光源により、光学機器のコスト削減が可能になる。第1のセンサーの反応性化合物とI3-イオンとの複合体の形成により、可視領域で呈色が生じる。例えば、アミロース/I3-複合体の形成により、580nmにおいて吸収が起こる。反応性化合物の性質にもよるが、形成された複合体は可視領域で吸収し、吸収極大の位置は460~680nmに存在する。第1のセンサーの反応性化合物とトリクロラミンとの複合体の形成によっても、可視領域で呈色が生じる。この場合、トリクロラミンNCl3を除くすべての塩素化種を除去するために、被検ガス混合物を最初に処理する。このために、ガス混合物を、スルファミン酸を含浸させた中性シリカートマトリックスからなるフィルターに通すが、その媒体には、トリクロラミンだけが不溶であり、安定である。ここで、トリクロラミンしか含まないガス混合物を第1のセンサーと接触させる場合、第1のセンサーの反応物質と形成されたI3-イオンとの複合体の形成によって、可視領域で呈色が生じ、例えば、この場合もアミロース/I3-複合体の形成により、580nmにおいて吸収が起こる。したがって、第1のセンサーが、一部は天然ガス混合物の流れに対して働き、一部は前処理されたガスの流れに対して働くので、それ自体が二機能を有する。第2のセンサーにおいてフェノールとモノクロラミンNH2Clとの間で起こる反応によって、生成物の形成が生じ、その吸収特性は、初めの反応性化合物の吸収特性と異なる。フェノールは、有機-無機ハイブリッド化合物を与えるために、反応の触媒であるニトロプルシドナトリウムと共にポリマーマトリックスに挿入され、UV領域で吸収するが可視領域では吸収しない。フェノールとモノクロラミンとの反応生成物であるインドフェノール誘導体は、可視領域の635nmで吸収する。こういう理由で、本出願の別の目的は、液状またはガス状試料に含まれているNH2Cl、NHCl2、NCl3、全塩素、NOx式中、x=1または2、O3、およびX2式中、X=Cl、Br、またはIから選択されるガス状化合物またはガス状化合物の混合物を検出するプロセスであって、第1のセンサーを備えた上記の多機能検出器を試料と接触させ、第1のセンサーを構成するゾル-ゲル材料のブロックの任意の変色が観察されることを特徴とするプロセスである。本出願の別の目的は、ガス混合物に含まれているNH2Cl、NHCl2、NCl3、全塩素、NOx式中、x=1または2、O3、およびX2式中、X=Cl、Br、またはIから選択されるガス状化合物を検出するプロセスであって、第1のセンサーおよび第2のセンサーを備えた上記の多機能検出器を、ガス混合物の流れに曝露し、第1のセンサーまたは第2のセンサーを構成するゾル-ゲル材料のブロックの任意の変色が観察されることを特徴とするプロセスである。検出または調査対象のガス状化合物を含むことができるガスの流れは、汚染された大気に由来することがある。特に、流速10mL.分-1~1.1L.分-1で循環してよい。本発明を実施するのに好ましい他の条件下で、ガス混合物の第1の一部分を第1のセンサーの第1のブロックと直接接触させ、ガス混合物の第2の一部分を、フィルターに通した後に第1のセンサーの第2のブロックと接触させる。言い換えれば、ガス混合物が直接到着するかそれとも上記のフィルターに通した後で到着するかに応じて、第1のセンサーの異なる2つのブロックを使用する。液状試料の場合は、所定量の液体例えば、1液滴または1マイクロ液滴microdropを、第1のセンサーもしくは第2のセンサーを構成するゾル-ゲル材料のブロック、または第1のセンサーを構成するゾル-ゲル材料のブロックおよび第2のセンサーを構成するゾル-ゲル材料のブロックに配置する。反応性化合物の量にもよるが、ガス状化合物の検出に加えて、その捕捉を実施することも可能である。こういう理由で、本出願の別の目的は、ガス混合物に含まれているNH2Cl、NHCl2、NCl3、全塩素、NOx式中、x=1または2、O3、およびX2式中、X=Cl、Br、またはIから選択されるガス状化合物を捕捉するプロセスであって、NH2Cl、NHCl2、NCl3、全塩素、NOx式中、x=1または2、O3およびX2式中、X=Cl、Br、またはIから選択されるいずれのガス状化合物も含まないガス混合物、またはこのようなガス状化合物の含有量がより低いガス混合物を得るために、第1のセンサーおよび第2のセンサーを備えた上記の多機能検出器をガス混合物の流れに曝露することを特徴とするプロセスである。時間の関数として呈色を監視することにより、所望のガス状化合物の濃度に比例する反応速度の決定が可能になる。こういう理由で、本出願の別の目的は、ガス混合物に含まれる上記のガス状化合物の量または濃度を評価するプロセスであって、呈色が時間の関数として監視されることを特徴とするプロセスである。この監視により、上記の評価を推定することが可能である。時間の関数として呈色を監視することは、例えば吸収分光法で実施することができる。好適なデバイスは、少なくとも1つの光励起源およびコレクターを備える。色の変化は、特に目視評価しても、吸光度または反射率に基づいた装置を使用して正確に測定してもよい。本出願の別の目的は、第1のセンサー、または第1のセンサーと第2のセンサーを備えた上記の多機能検出器をセンサーとして使用するガス状化合物を捕捉または検出するシステムである。このようなシステムは、特にガス混合物の流れを、具体的には一定の流速またはパルス流速流速の一連のオン期およびオフ期で連続のまたは逐次の期間にわたって生じさせるために、吸引デバイスを備えてもよい。特に、例えばシステムからある一定の距離にあるガス混合物を捕獲するための1つまたは複数のポイントも含む。本出願では、不定冠詞aは、文脈上からそうでないこと1つまたは1つのみが示されていない限り、慣例的に総称複数少なくとも1つの、さもなくば1つまたは複数のを意味するとみなされるべきであることに留意されたい。したがって、例えば、第1のセンサーがヨウ化物塩と反応性化合物とを含むと上述されるとき、これらは1つまたは複数のヨウ化物塩および1つまたは複数の反応性化合物である。上記の多機能検出器の好ましい実施条件は、上記で標的とされた本発明の他の対象、特にそれらを実施するプロセスにも適用される。以下の実施例によって、本出願を説明する。本発明は、添付の図面を参照すればよりよく理解されるであろう。[実施例1:第1のセンサーの作製]第1のセンサーを以下の通り作製した。30mgのアミロースをpH=4.65の50mlの緩衝溶液に溶解する。溶液を超音波浴に60分間導入し、次いで60分間沸騰させ、最後に周囲温度に冷却する。次いで、12mlのこのアミロース溶液を、6mlのテトラメトキシシランに添加する。最後に、2.7mgのヨウ化ナトリウムを固体の形で、最終溶液中10-3Mの濃度となるように添加する。次いで、ゾルを暗所において周囲温度で12分間撹拌する。次いで、後者を1ミリリットルずつ引き出し、ポリスチレン槽に注ぎ戻す。次いで、後者を、キャップを使用して24時間密閉する。翌日、キャップを多孔質フィルムと取り替える。次いで、反応物質を含むゾル-ゲル材料のブロックを得るために、ゾルを暗所で維持する。これらのブロックは、第1のセンサーを構成するキセロゲルである。[実施例2:第1のセンサーの調製]水溶性の反応性化合物では、ゾル-ゲルプロセスによる合成で得られたマトリックスは透明である。反応性化合物が、セルロースのように、水に不溶であるとき、NaIまたはKIまたはNH4Iを含むブロックを固体粉末から作製することができる。次いで、半透明ブロックが得られ、クロラミン、またはNO2、O3、I2などに曝露されて、青紫色になる。色は肉眼で見える図5を参照のこと。色の変化は、望むなら反射率によって正確に測定することができる。[実施例3:第2のセンサーの作製]47.7mgのフェノール、20.3mgの水酸化ナトリウム、またさらに0.2mgのニトロプルシドナトリウムを、1621μlの水および1217μlのメタノールに取り込む。次いで、溶液を撹拌し、-18°Cのエタノール浴に浸漬する。次いで、2232μlのテトラメトキシシランを添加する。溶液を、撹拌しながら-18°Cで1分間維持する。次いで、ゾルを1ミリリットルずつ引き出し、ポリスチレン槽に注ぎ戻す。次いで、後者を、キャップを使用して20日間密閉する。前駆体と溶媒の混合物のモル比TMOS/メタノール/H2Oは1/2/6である。[実施例4:第1のセンサー用のフィルターの調製]最初に、中性マトリックスを以下の割合で調製する:テトラメトキシシラン/メチルトリメトキシシラン/水/メタノール:0.9/0.1/4/4。試料管に、3.5mlのテトラメトキシシラン、1.88mlのミリポア水、4.24mlのメタノール、最後に373μlのメチルトリメトキシシランを導入する。溶液を周囲温度で30分間撹拌する。次いで、ゾルを1ミリリットルずつ引き出し、プラスチック槽に注ぎ戻す。次いで、後者を、キャップを使用して24時間密閉する。翌日、キャップを多孔質フィルムと取り替える。次いで、ゾル-ゲル材料のブロックを得るために、ゾルを暗所で維持する。次いで、このようにして得られたブロック7g0.2g/ブロックを、乳鉢を使用して粗砕し、2mlのスルファミン酸飽和水溶液を含浸させる。実験1:有色ピークの強度と被検生成物の量との関係実施例1のゾル-ゲル材料のブロックを、32ppbの一定濃度でNCl3を含む連続ガスの流れ200ml/分に曝露する。UV-可視吸収分光法で曝露時間にわたって監視することにより、アミロース/I3-複合体にとって特徴的な580nmにおけるピークの出現の観察が可能になる。このピークの強度は、曝露の過程において増加し、これは、NCl3の量が増加するほど、形成される生成物の量が増加することを意味する。結果を図3に示す。実験2:NO2の検出における適用実施例1のゾル-ゲル材料のブロックを、10ppmのNO2を含む連続窒素の200ml/分の流れに曝露する。UV-可視吸収分光法による監視によって、580nmにおいて吸収するアミロース/I3-複合体の形成が実証される。次いで、580nmにおける吸光度の変化を曝露時間の関数として示す。結果を図1に示す。実験3:NO2の検出における適用様々な濃度のNO2について、流速200ml/分で実験2と同じプロセスを繰り返す。以上から明らかなように、吸光度の変化の勾配は、それはアミロース/I3-複合体の形成速度に対応するが、ガスの流れに含まれているNO2の濃度に依存している。したがって、NO2の濃度の関数として勾配の値をプロットすると、NO2検出用の較正曲線が得られる。結果を図2にプロットする。実験4:NCl3の検出における適用実験2の手順を以下に示す。しかし、この場合、トリクロラミンNCl3を除くすべての塩素化種を除去するために、調査されるガスの流れを前処理する。このために、ガスの流れを、スルファミン酸を含浸させた中性シリカートマトリックスからなるフィルターに通すが、その媒体には、NCl3だけが不溶であり、安定である。ここで、NCl3しか含まないガスを、実施例1のゾル-ゲル材料と接触させる。次いで、実施例1のゾル-ゲル材料のブロックを、32ppbの一定濃度でNCl3を含む200ml/分の連続ガスの流れに曝露する。UV-可視吸収分光法で曝露時間にわたって監視することにより、アミロース/I3-複合体にとって特徴的な580nmにおけるピークの出現の観察が可能になる。このピークの強度は、曝露の過程において増加し、これは、NCl3の量が増加するほど、形成される有色生成物の量が増加することを意味する。結果を図3に示す。汚染物質濃度および流速が一定のガスの流れでは、580nmにおける吸光度の変化の勾配は、これはアミロース/I3-複合体の形成速度に対応するが、ガスの流れに含まれているNCl3の濃度に依存している。結果を図4に示す。実験5:パルスモードでのNCl3の検出における適用同じブロックを一定濃度のNCl3を含むガスの流れに2分間にわたって曝露し、続いて5分間ガスの流れを用いない点以外は、実施例4の手順に従う。反応をUV-可視吸収分光法で580nmにおいて監視する。このステップを数回繰り返す。各曝露について、580nmにおける吸光度の変化を時間の関数として収集し、対応する勾配を決定する。様々な勾配または複合体の形成速度、単位:分-1,sの値の平均をとる。NCl3濃度=45ppbの場合、平均勾配は0.0017分-1である。様々な濃度のNCl3について、流速200ml/分で同じプロセスを繰り返す。吸光度の変化の勾配は、これはアミロース/I3-複合体の形成速度に対応するが、ガスの流れに含まれているNCl3の濃度に依存している。したがって、NCl3の濃度の関数として勾配の平均値をプロットすると、NCl3検出用の較正曲線が得られる。したがって、同じセンサーを数回使用することができ、結果を精緻にするために得られた様々な勾配の値の平均を算出することが可能である。実験6:水溶液中のHClO/ClO-の検出における適用10-4~5×10-3mol/lの間の様々な濃度の次亜塩素酸HClOを含むpH=7.5の様々な溶液を調製する。上記の溶液それぞれの約10μlの体積の1液滴を、実施例1のゾル-ゲル材料のブロック上に置く。小滴を30分間置いておき多孔質材料中に拡散させる。液滴の拡散によって、初期には透明なセンサーが、プローブ分子と塩素化種との溶液中での反応により変色を起こす。この反応は、580nmにおいて吸収する複合体の形成をもたらすが、UV-可視吸収分光法で監視される。得られた結果を図5に示す。580nmにおけるピークの強度は、分析対象の溶液中に存在する塩素化種の濃度と直接関係がある。"